(57)【要約】【課題】シラップ硬化時に発泡を起こしにくいアクリルシラップを提供する。【解決手段】メタクリル酸メチル単独またはメタクリル酸メチルと他の共重合可能なビニル系単量体との単量体混合物を、ラジカル重合開始剤の存在下に重合率１〜５０質量％まで重合させる際に、当該重合反応中に発生した凝縮液１００質量部のうち２５質量部以上を重合反応系外に排出するアクリルシラップの製造方法。【選択図】図１
2006307105.tif 000002
【特許請求の範囲】
【請求項１】
メタクリル酸メチル単独またはメタクリル酸メチルと他の共重合可能なビニル系単量体との単量体混合物を、ラジカル重合開始剤の存在下に重合率１〜５０質量％まで重合させる際に、当該重合反応中に発生した凝縮液１００質量部のうち２５質量部以上を重合反応系外に排出するアクリルシラップの製造方法。
【請求項２】
前記重合反応中に発生した凝縮液１００質量部のうち２５質量部以上９０質量部以下を重合反応系外に排出し、残部を重合反応系内へ戻す、請求項１に記載のアクリルシラップの製造方法。
【請求項３】
凝縮液の一部を排出し残部を戻す上記の操作を重合反応中に行う、請求項２に記載のアクリルシラップの製造方法。
【請求項４】
請求項１、２又は３に記載の製造方法によりアクリルシラップを製造する工程と、得られたアクリルシラップを硬化する工程を有するアクリル成形品の製造方法。
【発明の詳細な説明】
【技術分野】
【０００１】
本発明は、硬化時に発泡を起こしにくい、メタクリル酸メチルを主成分とするアクリルシラップの製造方法、及びそのシラップを使用したアクリル成形品の製造方法に関する。
【背景技術】
【０００２】
アクリルシラップは、従来、例えばメタクリル樹脂注型板や光ファイバー等の光学材、人工大理石、床材、接着剤等の中間原料として用いられている。このようなアクリルシラップとしては、一般に、メタクリル酸メチル単独またはメタクリル酸メチルを主成分とする単量体原料中に、これらの単量体を部分的に重合して得られた重合体が含有する液体混合物が知られている。
【０００３】
メタクリル樹脂注型板用のアクリルシラップの製造方法としては、冷却コンデンサーを備えた重合設備を用いた種々の製造方法が開示されている（例えば特許文献１及び２参照）。
【０００４】
また、得られる樹脂板の発泡を抑える方法として、アクリルシラップを重合硬化する際に分解温度の異なる重合開始剤を組み合わせて使用する方法（例えば特許文献３参照）や、アクリルシラップを製造する際に特定のアルコールを添加する方法（例えば特許文献４参照）が知られている。
【特許文献１】特公昭５２−３６１５５号公報
【特許文献２】特公昭５３−３９９１８号公報
【特許文献３】特公平４−８２００４公報
【特許文献４】特開２００４−６７７２２公報
【発明の開示】
【発明が解決しようとする課題】
【０００５】
しかしながら、特許文献１及び２に記載のシラップの製造方法や、さらに特許文献３に記載の開始剤による方法を使用しても、発泡の少ないメタクリル樹脂板を工業的に安定に製造するのは困難であった。特許文献４に記載のアルコール添加による方法は、熱加工などの加工時に残存したアルコールが大気に放出され、環境に悪影響を及ぼす恐れがあるとともに、副原料費用もかかることが問題であった。
【０００６】
本発明の目的は、シラップ硬化時に発泡を起こしにくいアクリルシラップ、及び発泡欠陥の少ないアクリル成形品を提供することにある。
【課題を解決するための手段】
【０００７】
本発明は、メタクリル酸メチル単独またはメタクリル酸メチルと他の共重合可能なビニル系単量体との単量体混合物を、ラジカル重合開始剤の存在下に重合率１〜５０質量％まで重合させる際に、当該重合反応中に発生した凝縮液１００質量部のうち２５質量部以上を重合反応系外に排出するアクリルシラップの製造方法である。
【０００８】
また本発明は、前記重合反応中に発生した凝縮液１００質量部のうち２５質量部以上９０質量部以下を重合反応系外に排出し、残部を重合反応系内へ戻す、上記のアクリルシラップの製造方法である。
【０００９】
また本発明は、凝縮液の一部を排出し残部を戻す上記の操作を重合反応中に行う、上記のアクリルシラップの製造方法である。
【００１０】
また本発明は、上記のいずれかの製造方法によりアクリルシラップ製造する工程と、得られたアクリルシラップを硬化する工程を有するアクリル成形品の製造方法である。
【発明の効果】
【００１１】
本発明によれば、シラップ硬化時に発泡を起こしにくいアクリルシラップ、及び発泡欠陥が少ないアクリル成形品を工業的に安価に製造することができる。
【発明の実施するための最良の形態】
【００１２】
本発明によれば、メタクリル酸メチル（以下「ＭＭＡ」という）単独またはＭＭＡを主成分とする単量体混合物からなる単量体原料中に、この単量体原料を部分的に重合して得られた重合体が含有する液体混合物からなるアクリルシラップを提供することができる。
【００１３】
本発明に用いる単量体原料としては、ＭＭＡ単独、または、ＭＭＡと共重合可能なビニル系単量体（以下「ビニル系単量体」という）とＭＭＡとの単量体混合物を用いることができる。この単量体混合物中のＭＭＡの含有率は、アクリルシラップ本来の特性を確保する点から、ＭＭＡとビニル系単量体との合計を１００質量部としたときに５０質量部以上であることが好ましく、８０質量部以上であることがより好ましく、９０質量部以上であることがさらに好ましい。
【００１４】
本発明に用いるビニル系単量体は、特に制限されない。その具体例としては、メタクリル酸エチル、メタクリル酸イソプロピル、メタクリル酸ｔ−ブチル、メタクリル酸ｓ−ブチル、メタクリル酸ｎ−ブチル、メタクリル酸アミル、メタクリル酸オクチル、メタクリル酸２−エチルヘキシル、メタクリル酸ラウリル、メタクリル酸フェニル、メタクリル酸シクロヘキシル、メタクリル酸ベンジル、メタクリル酸ボルニル、メタクリル酸イソボルニル、メタクリル酸１−メンチル、メタクリル酸アダマンチル、メタクリル酸ジメチルアダマンチル等のＭＭＡ以外のメタクリル酸エステル類；アクリル酸メチル、アクリル酸エチル、アクリル酸イソプロピル、アクリル酸ブチル、アクリル酸ｔ−ブチル、アクリル酸アミル、アクリル酸オクチル、アクリル酸２−エチルヘキシル、アクリル酸ラウリル、アクリル酸シクロヘキシル、アクリル酸フェニル、アクリル酸ベンジル等のアクリル酸エステル類；スチレン、α−メチルスチレン、パラメチルスチレン、イソプロペニルスチレン、ビニルトルエン等のビニル芳香族類；アクリロニトリル、メタクリロニトリル等の不飽和ニトリル類；メタクリル酸、アクリル酸、無水マレイン酸等の不飽和カルボン酸類；エチレングリコールジ（メタ）アクリレート、ジエチレングリコールジ（メタ）アクリレート、ジビニルベンゼン等の多価不飽和化合物；などが挙げられる。ただし、これらに限定されない。また、これら共重合成分は、ＭＭＡに対して１種を単独で、または必要に応じてＭＭＡに対して２種以上を組み合わせて用いることができる。
【００１５】
単量体原料の組成は、単量体全量を１００質量部としたときに、ＭＭＡ５０〜１００質量部、ビニル系単量体５０〜０質量部であることが好ましい。特に、アクリルシラップ本来の物性を損なわないようにする点から、ビニル系単量体の量は２０質量部以下にすることが好ましく、１０質量部以下にすることがより好ましい。
【００１６】
本発明においては、この単量体原料を、ラジカル重合開始剤の存在下に、その一部を重合させる。使用するラジカル重合開始剤は特に制限されない。具体例としては、２,２'−アゾビス（４−メトキシ−２,４−ジメチルバレロニトリル）、２,２'−アゾビスイソブチロニトリル、２,２'−アゾビス−（２,４−ジメチルバレロニトリル）等のアゾ系重合開始剤；ラウロイルパーオキサイド、ジイソプロピルパーオキシジカーボネート、ベンゾイルパーオキサイド、ビス（４−ｔ−ブチルシクロヘキシル）パーオキシジカーボネート、ｔ−ブチルパーオキシネオデカノエート、ｔ−ヘキシルパーオキシピバレート等の有機過酸化物系重合開始剤；などが挙げられる。これらは１種を単独で、または必要に応じて２種以上を併用することができる。ラジカル重合開始剤の添加量は、単量体原料１００質量部に対し、０．０１〜０．５質量部程度が好ましい。
【００１７】
この単量体原料を重合させる際には、重合率１〜５０質量％の範囲内で行う。この重合率が１質量％以上であると、シラップを硬化してアクリル成形品を製造する際の硬化時間が短縮され、外観欠陥が生じにくくなる。また、重合率が５０質量％以下であると、シラップの粘度が下がり、シラップの取扱い性が良好となる。シラップを硬化してアクリル成形品を製造する際の硬化時間を短縮し、外観欠陥を生じにくくするためには、この重合率はなるべく高い方が良い。逆に、シラップの取扱い性や添加剤の混合性等を考慮すると、この重合率はなるべく低い方が良い。これらの観点から、重合率は特に５〜４０質量％の範囲内にすることが好ましい。
【００１８】
本発明においては、この単量体原料を一部重合させる際に、発生する凝縮液１００質量部のうち２５質量部以上（全凝縮液の２５質量％以上）を重合反応系外に排出することが必要であり、４０質量部以上（全凝縮液の４０質量％以上）の排出が好ましく、５０質量部以上（全凝縮液の５０質量％以上）の排出がより好ましい。凝縮液中には、単量体の他に発泡の起因となる不純物が含まれているものと推定している。そのため、このように重合反応系外に凝縮液を排出することにより、アクリルシラップ硬化時に発泡が生じにくくなる。一方、生産性の点から、凝縮液の排出量は９０質量部以下（全凝縮液の９０質量％以下）であることが好ましく、８０質量部以下（全凝縮液の８０質量％以下）であることがより好ましい。なお、反応系外に排出した凝縮液は原料として再利用することができる。
【００１９】
排出されなかった凝縮液は、重合反応中あるいは重合反応終了後に系内に戻すことができるが、操作が煩雑にならず、作業時間も短縮できる点から、重合反応中に戻すことが好ましい。
【００２０】
この単量体原料を一部重合させる際に用いる反応器としては、例えば図１又は図２に示す以下の構造を有する製造装置を用いることができる。
【００２１】
この製造装置は、攪拌装置２とジャケット３、加熱装置、温度計４を備えた反応器１を有し、この反応器系外に反応器と接続された冷却装置６および凝縮液トラップ７を有している。反応器１と冷却装置６間の経路は、凝縮液が生成しないように加熱装置５により加熱されている。トラップ７と反応器１間の経路は冷却されている。また、トラップ７の後段にはバルブを介して凝縮液排出ライン８が設けられている。また、冷却装置６とトラップ７の間には、図２に示す様に還流分配装置９を設けてもよい。この場合、環流分配装置９と反応器１の間の経路は冷却されている。
【００２２】
反応器１内の単量体原料を含む反応液は所定の温度で加熱され、反応液から発生する蒸気は冷却装置６で冷却され凝縮液を生成する。所定の重合反応時間中に生成した凝縮液はは、一旦トラップ７に集めた後に所定量のみ反応器系内に戻しても良いし、還流分配装置９を設けることにより、反応器系内へ戻る経路と反応器系外に排出される経路に時間を分配して、切り替えることで、反応器系外に排出される経路途中に配設したトラップ７に一旦集めた凝縮液の所定量のみ反応器系外に排出しても良い。この場合、タイマー機能により凝縮液の経路を自動的に切り替える自動還流器を用いると、精度良く、凝縮液を所定の割合で排出することができる。
【００２３】
シラップ製造時の重合反応において、反応器内は大気圧で、窒素ガス等の不活性ガスにより酸素濃度が低減されていることが好ましい。重合反応の際の温度は、単量体原料の沸点よりも１０℃程度低い温度から単量体原料の沸点までの範囲内の温度に設定することが好ましく、特に単量体原料の沸点近傍の温度にすることが好ましい。
【００２４】
単量体原料全量（反応開始前）に対する凝縮液全量（反応終了時）の質量比率は、重合反応の温度により調整することができ、その比率は２〜５０質量％であることが好ましく、５〜３０質量％であることがより好ましい。
【００２５】
凝縮液量が２質量％以上だと反応を十分に進行させるための時間がかからず、凝縮液量が５０質量％以下だと凝縮液の系外への排出量が少なく、結果、生産性が低下しない。
【００２６】
この単量体原料の一部を重合させた後は、アクリルシラップの着色や自然硬化を避けるために、重合禁止剤を添加することが好ましい。重合禁止剤の具体例としては、ハイドロキノン、ハイドロキノンモノメチルエーテル、２,６−ジ−ｔ−ブチル−４−メチルフェノール、２,４−ジメチル−６−ｔ−ブチルフェノール等が挙げられる。これらは１種を単独で、または必要に応じて２種以上を併用することができる。
【００２７】
さらに本発明においては、必要に応じて、分子量調節のための連鎖移動剤、酸化防止剤や紫外線吸収剤等の安定剤、難燃剤、着色に用いられる染料、顔料、離型剤など、従来、知られている各種の添加剤を、単量体原料の一部を重合させる前の混合物または一部を重合させた後のシラップに添加することもできる。
【００２８】
本発明により得たアクリルシラップは、従来、知られている各種の用途に使用できる。例えば、このアクリルシラップに重合開始剤を添加し、これを型内で硬化させてアクリル板等の所望の成形品を得ることができる。また、空隙内で硬化させて所望の補強・充填材とすることもできる。本発明により得たアクリルシラップは、このような使用の際の作業性に優れており、しかも硬化物には発泡等の外観欠陥が発生しにくく、さらにアクリルシラップ硬化物特有の優れた光学的性質や機械的性質も損なわれない。
【実施例】
【００２９】
以下、実施例により本発明を更に詳細に説明する。各種物性は下記方法で評価した。
【００３０】
（１）重合率
試料を大量のヘキサン中に投入し、生じた沈殿物を濾過し、残渣を減圧乾燥して質量を測り、元の試料に対する質量割合を算出し、その値を重合率とした。
【００３１】
（２）粘度
Ｂ型粘度計を用い、２０℃での粘度を求めた。
【００３２】
（３）外観
シラップ硬化後の製品において、内部発泡の有無を目視にて観察した。
【００３３】
なお、ここでは「質量％」は「％」で表した。
【００３４】
［実施例１］
図１に示す製造装置の反応器（重合釜）に、ＭＭＡ３０００ｇを供給し、撹拌しながら−９０ｋＰａ（ゲージ圧）で１０分間減圧した。次いで、窒素ガスで大気圧に戻し、加熱を開始した。内温が６０℃になった時点で、ラジカル重合開始剤である２,２'−アゾビス−（２,４−ジメチルバレロニトリル）１．５ｇを添加し、更に内温１００℃まで加熱して８分間保持した。その際、重合反応系外に備えた冷却管およびトラップを用いて、凝縮液をトラップした。
【００３５】
８分間保持後にトラップした凝縮液量は３５８．４ｇであった。このうち、２５％にあたる８９．６ｇを重合反応系外へ排出し、残り２６８．８ｇを重合反応系内へ戻した。
【００３６】
その後、減圧冷却により室温まで冷却し、重合禁止剤である２,４−ジメチル−６−ｔ−ブチルフェノールを０.０６ｇ添加して、アクリルシラップを得た。このアクリルシラップの重合率は約２０％、粘度は１.５Ｐａ・ｓであった。
【００３７】
このアクリルシラップ６００ｇに、ラジカル重合開始剤であるｔ−ヘキシルパーオキシピバレート１．２ｇを添加し、撹拌し、−９０ｋＰａ（ゲージ圧）で５分間減圧脱気した。このアクリルシラップを、ポリ塩化ビニル製ガスケットを介して約８ｍｍの間隔で積層された大きさ３００×３００×６ｍｍの２枚の強化ガラス板であって、クランプで固定された鋳型に注入した。
【００３８】
次いで、このシラップが注入された鋳型を７８℃の温水中に３０分間浸漬してシラップを重合硬化させ、さらに１３０℃の空気加熱炉中で１時間熱処理し、９０℃まで冷却した。その後、この鋳型中の硬化物を剥離し、板厚が約６ｍｍのメタクリル樹脂注型板を得た。このメタクリル樹脂注型板の内部発泡は５個であり、外観が良好なものであった。
【００３９】
［実施例２］
凝縮液のトラップ量と、重合反応系外への排出量、重合反応系内への還流量が異なる以外は実施例１と同様にしてアクリルシラップを得た。このアクリルシラップの重合率は約２０％、粘度は１.５Ｐａ・ｓであった。
【００４０】
トラップした凝縮液量は３６０．２ｇであった。このうち、５０％にあたる１８０．１ｇを重合反応系外へ排出し、残り１８０．１ｇを重合反応系内へ戻した。
【００４１】
得られたアクリルシラップを用い、実施例１と同様にして板厚が約６ｍｍのメタクリル樹脂注型板を得た。このメタクリル樹脂注型板の内部発泡は０個であり、外観が良好なものであった。
【００４２】
［実施例３］
図２に示す製造装置を用いてアクリルシラップを製造した。還流分配装置９は、（株）旭製作所製の自動還流器（横引き形、マグネット付）を用いた。
【００４３】
重合釜に、ＭＭＡ３０００ｇを供給し、撹拌しながら−９０ｋＰａ（ゲージ圧）で１０分間減圧した。次いで、窒素ガスで大気圧に戻し、加熱を開始した。内温が６０℃になった時点で、ラジカル重合開始剤である２,２'−アゾビス−（２,４−ジメチルバレロニトリル）１．５ｇを添加し、更に内温１００℃まで加熱して８分間保持した。その際、還流分配装置の還流比を反応器側８秒間、トラップ側１２秒間に設定し、重合反応系外に備えた冷却管によって凝縮された液を反応器とトラップに分配した。これにより、凝縮液の６０％が、トラップ側に排出された。８分間保持後にトラップされた凝縮液は２４０．４ｇであり、その全量を重合反応系外に排出した。
【００４４】
その後、減圧冷却により室温まで冷却し、重合禁止剤である２,４−ジメチル−６−ｔ−ブチルフェノールを０.０６ｇ添加して、アクリルシラップを得た。このアクリルシラップの重合率は約２０％、粘度は１.５Ｐａ・ｓであった。
【００４５】
得られたアクリルシラップを用い、実施例１と同様にして板厚が約６ｍｍのメタクリル樹脂注型板を得た。このメタクリル樹脂注型板の内部発泡は０個であり、外観が良好なものであった。
【００４６】
[実施例４]
図１に示す製造装置の反応器（重合釜）に、ＭＭＡ２３７５ｇ、アクリル酸ブチル（以下「ＢＡ」という）１２５ｇを供給し、さらに連鎖移動剤としてｎ−ドデシルメルカプタンを１．５ｇ添加し、撹拌しながら−９０ｋＰａ（ゲージ圧）で１０分間減圧した。次いで、窒素ガスで大気圧に戻し、加熱を開始した。内温が８０℃になった時点で、ラジカル重合開始剤である２,２'−アゾビス−（２,４−ジメチルバレロニトリル）２ｇを添加し、更に内温１００℃まで加熱して１０分間保持した。その際、重合反応系外に備えた冷却管およびトラップを用いて、凝縮液をトラップした。
【００４７】
１０分間保持後にトラップした凝縮液量は３１６．３ｇであり、その全量を重合反応系外に排出した。
【００４８】
その後、減圧冷却により１５℃まで冷却し、重合禁止剤である２,６−ジ−ｔ−ブチル−４−メチルフェノールを０.０１２５ｇ添加して、アクリルシラップを得た。このアクリルシラップの重合率は約２６％、粘度は１.７Ｐａ・ｓであった。
【００４９】
得られたアクリルシラップを用い、実施例１と同様にして板厚が約６ｍｍのメタクリル樹脂注型板を得た。このメタクリル樹脂注型板の内部発泡は０個であり、外観が良好なものであった。
【００５０】
［比較例１］
トラップした凝縮液の量が３６０．１ｇであり、その全量を重合反応系内に戻したこと以外は、実施例１と同様の方法でアクリルシラップを調製し、メタクリル樹脂注型板を得た。このメタクリル樹脂注型板の内部発泡は３２個であり、外観が劣っていた。
【００５１】
［比較例２］
環流分配装置９である自動還流器の環流比の設定を反応器側３６秒間、トラップ側４秒間に設定して、凝縮液の１０％をトラップ側に排出し、トラップした凝縮液３４．９ｇ全量を重合反応系外に排出した以外は実施例３と同様の方法でアクリルシラップを調製し、メタクリル樹脂注型板を得た。このメタクリル樹脂注型板の内部発泡は２２個であり、外観が劣っていた。
【００５２】
【表１】
2006307105.tif 000003
【産業上の利用の可能性】
【００５３】
シラップ硬化時に発泡を起こしにくいアクリルシラップ、及び発泡欠陥が少ないアクリル成形品を容易に得ることができる。このアクリルシラップは、メタクリル樹脂注型板や光ファイバー等の光学材、人工大理石、床材、接着剤等の中間原料として有用である。
【図面の簡単な説明】
【００５４】
【図１】本発明の方法に使用可能なアクリルシラップ製造装置を例示する模式図である。
【図２】本発明の方法に使用可能なアクリルシラップ製造装置を例示する模式図である。
【符号の説明】
【００５５】
１  反応器
２  攪拌装置
３  ジャケット
４  温度計
５  加熱装置
６  冷却装置
７  凝縮液トラップ
８  凝縮液排出ライン
９  還流分配装置
【図１】
2006307105.tif 000004
【図２】
2006307105.tif 000005